(57)【要約】【課題】補強層のエッジセパレーションの発生を抑制しながら、転がり抵抗を低減することを可能にした空気入りタイヤを提供する。【解決手段】  スチールコード１１を引き揃えて構成された補強層１０を含む空気入りタイヤにおいて、スチールコード１１を断面扁平形状の単線ワイヤとし、補強層１０中のコード間隔を０．１５ｍｍ〜０．５４ｍｍにする一方で、スチールコード１１を被覆するコートゴム１２を、天然ゴムおよび／またはイソプレンゴムを少なくとも８０重量％含むジエン系ゴム１００重量部に対し、窒素吸着比表面積が５０〜１２０ｍ2／ｇのカーボンブラックが３０〜８０重量部、硫黄が３〜１０重量部、有機酸コバルト塩が０．１〜１０重量部配合され、一般式（ｉ）または一般式（ｉｉ）で表される化合物をカーボンブラックの配合量に対して０．１〜５．０重量％含むゴム組成物で構成する。【選択図】図２
2017048351.tif 000002
【特許請求の範囲】
【請求項１】
スチールコードを引き揃えて構成された補強層を含む空気入りタイヤにおいて、
前記スチールコードが断面扁平形状の単線ワイヤであり、補強層中のコード間隔が０．１５ｍｍ〜０．５４ｍｍである一方で、前記スチールコードを被覆するゴム組成物は、天然ゴムおよび／またはイソプレンゴムを少なくとも８０重量％含むジエン系ゴム１００重量部に対し、窒素吸着比表面積が５０〜１２０ｍ2／ｇのカーボンブラックを３０〜８０重量部、硫黄を３〜１０重量部、有機酸コバルト塩を０．１〜１０重量部配合し、下記一般式（ｉ）で表されるアミノ基を含んだチオ硫酸化合物または下記一般式（ｉｉ）で表される化合物を前記カーボンブラックの配合量に対して０．１〜５．０重量％含むことを特徴とする空気入りタイヤ。
【化１】
2017048351.tif 000010
（式中、ｎは１〜１０の整数を表す。）
【化２】
2017048351.tif 000011
（式中Ｒ1は置換基を有しても良い炭素数６〜１２の２価の芳香族炭化水素基、Ｒ2，Ｒ3はそれぞれ独立に水素原子、ハロゲン原子、炭素数１〜６のアルキル基、炭素数６〜１２のアリール基、ヒドロキシ基または炭素数１〜６のアルコキシ基、Ｒ４はヒドロキシ基または−ＯＮａ、Ｘは−ＮＨ−または−Ｏ−を表す。）
【請求項２】
前記スチールコードの長径ａと短径ｂとの比ａ／ｂが２．０〜２．５であることを特徴とする請求項１に記載の空気入りタイヤ。
【請求項３】
前記補強層がベルト層であることを特徴とする請求項１または２に記載の空気入りタイヤ。
【発明の詳細な説明】
【技術分野】
【０００１】
本発明は、スチールコードを引き揃えて構成された補強層を含む空気入りタイヤに関し、更に詳しくは、補強層のエッジセパレーションの発生を抑制しながら、転がり抵抗を低減することを可能にした空気入りタイヤに関する。
【背景技術】
【０００２】
近年、燃費性能を向上させるために、空気入りタイヤの転がり抵抗の軽減や軽量化が求められている。そのため、空気入りタイヤに含まれる補強層を構成するスチールコードについて、補強層の面内方向に幅の広い扁平形状の単線ワイヤを用いることが提案されている（例えば、特許文献１を参照）。
【０００３】
しかしながら、このようなコードを用いると、補強層内で隣り合うコード間のゴム量が少なくなるため、隣り合うコード間に位置するコートゴムの剪断力が高くなる傾向がある。その結果、コートゴムが発熱し易くなり、補強層のエッジセパレーションが発生し易くなるという問題がる。そのため、扁平形状の単線ワイヤを補強層に用いた場合に、補強層のエッジセパレーションの発生を抑制しながら、転がり抵抗を低減するための更なる改良が求められていた。
【先行技術文献】
【特許文献】
【０００４】
【特許文献１】特開２０００−３０１９１３号公報
【発明の概要】
【発明が解決しようとする課題】
【０００５】
本発明の目的は、補強層のエッジセパレーションの発生を抑制しながら、転がり抵抗を低減することを可能にした空気入りタイヤを提供することにある。
【課題を解決するための手段】
【０００６】
上記目的を達成する本発明の空気入りタイヤは、スチールコードを引き揃えて構成された補強層を含む空気入りタイヤにおいて、前記スチールコードが断面扁平形状の単線ワイヤであり、補強層中のコード間隔が０．１５ｍｍ〜０．５４ｍｍである一方で、前記スチールコードを被覆するゴム組成物は、天然ゴムおよび／またはイソプレンゴムを少なくとも８０重量％含むジエン系ゴム１００重量部に対し、窒素吸着比表面積が５０〜１２０ｍ2／ｇのカーボンブラックを３０〜８０重量部、硫黄を３〜１０重量部、有機酸コバルト塩を０．１〜１０重量部配合し、下記一般式（ｉ）で表されるアミノ基を含んだチオ硫酸化合物または下記一般式（ｉｉ）で表される化合物を前記カーボンブラックの配合量に対して０．１〜５．０重量％含むことを特徴とする。
【化１】
2017048351.tif 000003
（式中、ｎは１〜１０の整数を表す。）
【化２】
2017048351.tif 000004
（式中Ｒ1は置換基を有しても良い炭素数６〜１２の２価の芳香族炭化水素基、Ｒ2，Ｒ3はそれぞれ独立に水素原子、ハロゲン原子、炭素数１〜６のアルキル基、炭素数６〜１２のアリール基、ヒドロキシ基または炭素数１〜６のアルコキシ基、Ｒ４はヒドロキシ基または−ＯＮａ、Ｘは−ＮＨ−または−Ｏ−を表す。）
【発明の効果】
【０００７】
本発明の空気入りタイヤは、補強層を構成するスチールコードとして断面扁平形状の単線ワイヤを用いているので、補強層を薄くして、使用するゴム量を減少させて、空気入りタイヤの転がり抵抗を低減することができる。このとき、コード間隔を特定の範囲に設定しているので、コード間のゴム量を充分に確保して補強層のエッジセパレーションの発生を抑制することができる。更に、スチールコードを被覆するゴム組成物として、天然ゴムおよび／またはイソプレンゴムを含むジエン系ゴムに、特定の窒素吸着比表面積を有するカーボンブラック、硫黄、有機酸コバルト塩、および一般式（ｉ）で表される化合物または一般式（ｉｉ）で表される化合物を配合したものを使用したので、隣り合うコード間に位置するゴム組成物の繰り返し剪断変形による発熱を低減することができ、補強層のエッジセパレーションの発生を効果的に抑制することができる。また、このような空気入りタイヤは転がり抵抗が小さいため、燃費性能の改善による二酸化炭素排出量の削減が見込めて、環境負荷を低減することができるという利点がある。
【０００８】
本発明では、スチールコードの長径ａと短径ｂとの比ａ／ｂが２．０〜２．５であることが好ましい。これにより、補強層を薄肉化して、使用するゴム量を減少させて、転がり抵抗を効果的に低減することができる。
【０００９】
本発明では、補強層がベルト層であることが好ましい。一般的にベルト層にはスチールコードが用いられ、また、ベルトエッジセパレーションの発生が問題になることが多いため、ベルト層に本発明の補強層を適用することで、上述の本発明の効果を効果的に発揮することができる。
【図面の簡単な説明】
【００１０】
【図１】本発明の実施形態からなる空気入りタイヤの子午線半断面図である。
【図２】本発明の実施形態からなる空気入りタイヤの補強層の断面形状を模式的に示す説明図である。
【発明を実施するための形態】
【００１１】
以下、本発明の構成について添付の図面を参照しながら詳細に説明する。
【００１２】
図１に例示する空気入りタイヤにおいて、ＣＬはタイヤ赤道、１はトレッド部、２はサイドウォール部、３はビード部である。左右一対のビード部３間にはカーカス層４が装架されている。このカーカス層４は、タイヤ径方向に延びる複数本の補強コードを含み、各ビード部３に配置されたビードコア５の廻りにタイヤ内側から外側に折り返されている。また、ビードコア５の外周上にはビードフィラー６が配置され、このビードフィラー６がカーカス層４の本体部分と折り返し部分により包み込まれている。
【００１３】
一方、トレッド部１におけるカーカス層４の外周側には複数層（図１では２層）のベルト層７が埋設されている。これらベルト層７はタイヤ周方向に対して傾斜する複数本の補強コードを含み、かつ層間で補強コードが互いに交差するように配置されている。ベルト層７において、補強コードのタイヤ周方向に対する傾斜角度は例えば１０°〜４０°の範囲に設定されている。更に、ベルト層７の外周側にはタイヤ周方向に配向する補強コードを含むベルト補強層８が設けられている。ベルト補強層８のタイヤ周方向に対するコード角度は例えば５°以下、より好ましくは、３°以下である。
【００１４】
上記空気入りタイヤは、カーカス層４、ベルト層７、ベルト補強層８に代表される補強層を有しているが、このような補強層のうち少なくとも一部、好ましくは、少なくともベルト層７には、後述する補強層１０が使用されている。
【００１５】
図２に示すように、補強層１０は、複数本のスチールコード１１を引き揃えて、コートゴム１２で被覆して構成される。このとき、スチールコード１１は、断面扁平形状の単線ワイヤである。各スチールコード１１は、長径ａが例えば０．５ｍｍ〜０．８ｍｍ、短径ｂが例えば０．２ｍｍ〜０．３５ｍｍで、長径ａと短径ｂとの比（扁平比ａ／ｂ）が例えば２．０〜３．５という寸法を有する。各スチールコード１１は、図示のように面内方向に幅が広くなるように配列される。隣り合うスチールコード１１どうしの間隔（対向する端部間の距離）は、０．１５ｍｍ〜０．５４ｍｍである。
【００１６】
一方、コートゴム１２は、後述のように天然ゴムおよび／またはイソプレンゴムを含むジエン系ゴムに、特定の窒素吸着比表面積を有するカーボンブラック、硫黄、有機酸コバルト塩、および一般式（ｉ）で表される化合物や一般式（ｉｉ）で表される化合物を特定量ずつ配合したことで、補強性と低発熱性に優れるゴム組成物で構成される。
【化３】
2017048351.tif 000005
（式中、ｎは１〜１０の整数を表す。）
【化４】
2017048351.tif 000006
（式中Ｒ1は置換基を有しても良い炭素数６〜１２の２価の芳香族炭化水素基、Ｒ2，Ｒ3はそれぞれ独立に水素原子、ハロゲン原子、炭素数１〜６のアルキル基、炭素数６〜１２のアリール基、ヒドロキシ基または炭素数１〜６のアルコキシ基、Ｒ４はヒドロキシ基または−ＯＮａ、Ｘは−ＮＨ−または−Ｏ−を表す。）
【００１７】
このように、スチールコード１１として断面扁平形状の単線ワイヤを用いる一方で、隣り合うスチールコード１１のコード間隔を特定の範囲に設定し、且つ、コートゴム１２として特定のゴム組成物を用いているので、スチールコード１１の形状によって転がり抵抗を低減しながら、スチールコード１１のコード間隔によって補強層１０のエッジセパレーションの発生を抑制し、更に、コートゴム１２を構成するゴム組成物の特性によって補強層１０のエッジセパレーションの発生を抑制する効果を高めることができる。
【００１８】
このとき、隣り合うスチールコード１１どうしの間隔が０．１５ｍｍよりも小さいと、コード間のゴム量が著しく減少するため、後述のゴム組成物を用いたとしても、エッジセパレーションの発生を抑制することができない。隣り合うスチールコード１１どうしの間隔が０．５４ｍｍよりも大きいと、補強層１０においてスチールコード１１が疎になるため、補強層１０による補強が充分にできなくなる。
【００１９】
また、扁平比ａ／ｂが２．０よりも小さいと、スチールコード１１の断面形状が真円に近付くので転がり抵抗を充分に低減することができない。扁平比ａ／ｂが２．５よりも大きいと、スチールコード１１が薄くなり過ぎるため、充分な補強性能が得られなくなる。
【００２０】
以下、コートゴム１２を構成するゴム組成物（以下、「本発明のゴム組成物」と言う）について説明する。
【００２１】
本発明のゴム組成物において、ゴム成分はジエン系ゴムであり、例えば、天然ゴムおよび／またはイソプレンゴムを必ず含む。天然ゴム、イソプレンゴムとしては、タイヤ用ゴム組成物に通常用いられるゴムを使用することができる。天然ゴムおよび／またはイソプレンゴムの含有量は、ジエン系ゴム１００重量％中８０重量％以上、好ましくは９０重量％以上である。これらゴムの含有量が８０重量％よりも少ないと、本発明の所望の効果が充分に得られない虞がある。
【００２２】
本発明のゴム組成物は、天然ゴム、イソプレンゴム以外の他のジエン系ゴムを含有してもよい。他のジエン系ゴムとしては、例えばブタジエンゴム、スチレン‐ブタジエンゴム、アクリロニトリル‐ブタジエンゴム等が挙げられる。なかでもブタジエンゴム、スチレン−ブタジエンゴムが好ましい。これら他のジエン系ゴムは、単独又は任意のブレンドとして使用することができる。
【００２３】
本発明のゴム組成物は、ジエン系ゴム１００重量部に対し、カーボンブラックを３０〜８０重量部、好ましくは４０〜７０重量部配合する。このようにカーボンブラックを配合することで、ゴム組成物の強度を向上することができる。カーボンブラックの配合量が３０重量部よりも少ないと、ゴム組成物のゴム強度やゴム硬度が不足して、補強層１０としての補強性能が低下する。カーボンブラックの配合量が８０重量部よりも多いと、ゴム組成物の６０℃におけるｔａｎδが大きくなるため、スチールコード１１間での発熱が抑えられず、エッジセパレーションの発生を充分に抑制することができない。
【００２４】
本発明のゴム組成物に使用するカーボンブラックは、窒素吸着比表面積が５０〜１２０ｍ2／ｇ、好ましくは６０〜１１０ｍ2／ｇである。このように特定の窒素吸着比表面積を有するカーボンブラックを用いることで、補強性と低発熱性を両立することができる。カーボンブラックの窒素吸着比表面積が５０ｍ2／ｇよりも小さいと、ゴム強度やゴム硬度が不足して、補強層１０としての補強性能が低下する。カーボンブラックの窒素吸着比表面積が１２０ｍ2／ｇ、よりも大きいと、ゴム組成物の６０℃におけるｔａｎδが大きくなるため、エッジセパレーションの発生を充分に抑制することができない。尚、カーボンブラックの窒素吸着比表面積は、ＪＩＳ  Ｋ６２１７‐２に準拠して測定するものとする。
【００２５】
本発明のゴム組成物は、ジエン系ゴム１００重量部に対し、硫黄を３〜１０重量部、好ましくは４〜９重量部配合する。このとき、硫黄の配合量が３重量部よりも少ないと、硬度が低下する。硫黄の配合量が１０重量部よりも多いと、破断強度が低下する。
【００２６】
本発明のゴム組成物は、ジエン系ゴム１００重量部に対し、有機酸コバルト塩を０．１〜１０重量部、好ましくは０．５〜９．０重量部配合する。このとき、有機酸コバルト塩の配合量が０．１重量部よりも少ないと、コード−ゴム間での剥離が発生しやすくなる。有機酸コバルト塩の配合量が１０重量部よりも多いと、ゴムの強度及び破断伸びが低下する。
【００２７】
本発明のゴム組成物には、下記一般式（ｉ）で表されるＳ−（アミノアルキル）チオ硫酸またはその金属塩、或いは、下記一般式（ｉｉ）で表される化合物が含まれる。
【化５】
2017048351.tif 000007
（式中、ｎは２〜１０の整数を表す。）
【化６】
2017048351.tif 000008
（式中Ｒ1は置換基を有しても良い炭素数６〜１２の２価の芳香族炭化水素基、Ｒ2，Ｒ3はそれぞれ独立に水素原子、ハロゲン原子、炭素数１〜６のアルキル基、炭素数６〜１２のアリール基、ヒドロキシ基または炭素数１〜６のアルコキシ基、Ｒ４はヒドロキシ基または−ＯＮａ、Ｘは−ＮＨ−または−Ｏ−を表す。）
【００２８】
上記一般式（ｉ）において、ｎは２〜１０の整数を表し、好ましくは２〜６、より好ましくは３〜４の整数である。Ｓ−（アミノアルキル）チオ硫酸としては、Ｓ−（アミノメチル）チオ硫酸、Ｓ−（２−アミノエチル）チオ硫酸、Ｓ−（３−アミノプロピル）チオ硫酸、Ｓ−（４−アミノブチル）チオ硫酸、Ｓ−（５−アミノペンチル）、Ｓ−（６−アミノヘキシル）チオ硫酸、Ｓ−（７−アミノペプチル）チオ硫酸、Ｓ−（８−アミノオクチル）チオ硫酸、Ｓ−（９−アミノノニル）チオ硫酸、Ｓ−（１０−アミノデシル）チオ硫酸が例示される。なかでもＳ−（３−アミノプロピル）チオ硫酸、Ｓ−（４−アミノブチル）チオ硫酸が好ましい。
【００２９】
上記一般式（ｉ）表わされるＳ−（アミノアルキル）チオ硫酸の金属塩は、金属イオンとして、例えばリチウムイオン、ナトリウムイオン、カリウムイオン、セシウムイオン、コバルトイオン、銅イオン、亜鉛イオンを例示することができる。
【００３０】
本発明のゴム組成物は、上述したＳ−（アミノアルキル）チオ硫酸を配合することにより、ゴム組成物の６０℃におけるｔａｎδを低減することができる。そのため、スチールコード１１として断面扁平形状の単線ワイヤを用いることで、補強層１０内で隣り合うスチールコード１１間のゴム量が少なくなって剪断力が高くなった場合であっても、発熱を抑制して、補強層１０のエッジセパレーションの発生を抑制することができる。Ｓ−（アミノアルキル）チオ硫酸の金属塩よりもＳ−（アミノアルキル）チオ硫酸を配合したとき、その効果がより顕著になる。
【００３１】
Ｓ−（アミノアルキル）チオ硫酸の配合量は、前述のカーボンブラックの配合量に対して０．１〜５．０重量％、好ましくは０．５〜４．０重量％である。Ｓ−（アミノアルキル）チオ硫酸の配合量がカーボンブラックの配合量の０．１重量％よりも少ないと、ゴム組成物の６０℃におけるｔａｎδを低減する効果が充分に得られない。Ｓ−（アミノアルキル）チオ硫酸の配合量がカーボンブラックの配合量の５．０重量％よりも多いと、６０℃におけるｔａｎδが却って低下する。
【００３２】
上記一般式（ｉｉ）において、Ｒ1は置換基を有してもよい炭素数６〜１２の２価の芳香族炭化水素基である。炭素数６〜１２の２価の芳香族炭化水素基としては、例えばフェニレン基、ナフチレン基、ビフェニレン基が挙げられる。置換基としては、例えば炭素数１〜４のアルキル基、炭素数１〜４のアルコキシ基、ヒドロキシ基、ニトロ基、シアノ基、スルホ基、ハロゲン原子等が例示される。これら置換基は芳香族炭化水素基の水素原子を任意に０〜４個置換することができる。Ｒ1は好ましくはフェニレン基であるとよい。
【００３３】
Ｒ2，Ｒ3は、それぞれ独立に水素原子、ハロゲン原子、炭素数１〜６のアルキル基、炭素数６〜１２のアリール基、ヒドロキシ基または炭素数１〜６のアルコキシ基である。Ｒ2およびＲ3におけるハロゲン原子としては、例えばフッ素、塩素、臭素及びヨウ素が挙げられる。炭素数１〜６のアルキル基としては、例えばメチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｎ−ヘキシル基等が挙げられる。炭素数６〜１２のアリール基としては、炭素数６〜１２の単環式又は縮合多環式芳香族炭化水素を示し、例えば、フェニル基、ナフチル基、ビフェニル基等が挙げられる。炭素数１〜６のアルコキシ基としては、例えば、メトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基、ｎ−ペントキシ基、イソペントキシ基、ｎ−ヘキシルオキシ基等が挙げられる。
【００３４】
Ｒ2およびＲ3として、Ｒ2が水素原子であり、Ｒ3が水素原子または炭素数１〜６のアルキル基であることが好ましく、より好ましくはＲ2およびＲ3が水素原子である。Ｒ4は、ヒドロキシ基または−ＯＮａであり、好ましくはヒドロキシ基であるとよい。Ｘは、−ＮＨ−または−Ｏ−である。Ｘは好ましくは−ＮＨ−であるとよい。
【００３５】
前記一般式（ｉｉ）で表わされる化合物としては、例えば（２Ｚ）−４−［（４−アミノフェニル）アミノ］−４−オキソ−２−ブテン酸、（２Ｚ）−４−［（３−アミノフェニル）アミノ］−４−オキソ−２−ブテン酸、（２Ｚ）−４−［（４−アミノフェニル）アミノ］−２−メチル−４−オキソ−２−ブテン酸ナトリウム、（２Ｚ）−４−［（４−アミノフェニル）アミノ］−４−オキソ−２−ブテン酸ナトリウム、（２Ｚ）−４−［（３−アミノフェニル）アミノ］−４−オキソ−２−ブテン酸等を例示することができる。なかでも（２Ｚ）−４−［（４−アミノフェニル）アミノ］−４−オキソ−２−ブテン酸ナトリウム、（２Ｚ）−４−［（４−アミノフェニル）アミノ］−４−オキソ−２−ブテン酸が好ましく、とりわけ（２Ｚ）−４−［（４−アミノフェニル）アミノ］−４−オキソ−２−ブテン酸が好ましい。
【００３６】
本発明のゴム組成物は、上述の一般式（ｉｉ）で表される化合物を配合することにより、ゴム組成物の６０℃におけるｔａｎδを低減することができる。そのため、スチールコード１１として断面扁平形状の単線ワイヤを用いることで、補強層１０内で隣り合うスチールコード１１間のゴム量が少なくなって剪断力が高くなった場合であっても、発熱を抑制して、補強層１０のエッジセパレーションの発生を抑制することができる。
【００３７】
上述の一般式（ｉｉ）で表される化合物の配合量は、前述のカーボンブラックの配合量に対して０．１〜５．０重量％、好ましくは０．５〜４．０重量％である。この化合物の配合量がカーボンブラックの配合量の０．１重量％よりも少ないと、ゴム組成物の６０℃におけるｔａｎδを低減する効果が充分に得られない。この化合物の配合量がカーボンブラックの配合量の５．０重量％よりも多いと、６０℃におけるｔａｎδが却って低下する。
【００３８】
上述した一般式（ｉ）で表される化合物を用いる場合、硬化剤としてメチレン供与体を使用することもできる。メチレン供与体としては、例えばヘキサメチレンテトラミン及びメラミン誘導体が例示される。メラミン誘導体としては、ヘキサメトキシメチロールメラミン、ペンタメトキシメチロールメラミン、ヘキサメトキシメチルメラミン、ペンタメトキシメチルメラミン、ヘキサエトキシメチルメラミン、ヘキサキス−(メトキシメチル)メラミン、Ｎ，Ｎ′，Ｎ″−トリメチル−Ｎ，Ｎ′，Ｎ″−トリメチロールメラミン、Ｎ，Ｎ′，Ｎ″−トリメチロールメラミン、Ｎ−メチロールメラミンＮ，Ｎ′−(メトキシメチル)メラミン、Ｎ，Ｎ′，Ｎ″−トリブチル−Ｎ，Ｎ′，Ｎ″−トリメチロールメラミン等が挙げられる。なかでもヘキサメチレンテトラミン、ヘキサメトキシメチロールメラミン、ペンタメトキシメチロールメラミン、ヘキサメトキシメチルメラミン、ペンタメトキシメチルメラミンが好ましい。メチレン供与体は、これらを単独あるいは組み合わせて使用することができる。
【００３９】
ヘキサメチレンテトラミンとしては、例えば三新化学工業社製サンセラーＨＴ−ＰＯ等を例示することができる。ヘキサメトキシメチルメラミン（ＨＭＭＭ）としては、例えばＣＹＴＥＣ  ＩＮＤＵＳＴＲＩＥＳ社製ＣＹＲＥＺ  ９６４ＲＰＣ等を例示することができる。ペンタメトキシメチルメラミン（ＰＭＭＭ）としては、例えばＢＡＲＡ  ＣＨＥＭＩＣＡＬ  Ｃｏ．，ＬＴＤ．社製スミカノール５０７Ａ等を例示することができる。
【００４０】
本発明のゴム組成物には、カーボンブラック以外の他の充填剤を配合することができる。他の充填剤としては、例えばシリカ、クレー、マイカ、タルク、炭酸カルシウム、水酸化アルミニウム、酸化アルミニウム、酸化チタン等を例示することができる。なかでもシリカ、炭酸カルシウム、水酸化アルミニウムが好ましい。他の充填剤を配合することによりゴム組成物の機械的特性をより一層改良することができ、タイヤにしたときの低転がり抵抗性、操縦安定性及び加工性のバランスを改良することができる。
【００４１】
本発明のゴム組成物には、加硫または架橋剤、加硫促進剤、各種オイル、老化防止剤、可塑剤などのタイヤ用ゴム組成物に一般的に使用される各種添加剤を配合することができ、かかる添加剤は一般的な方法で混練してゴム組成物とし、加硫または架橋するのに使用することができる。これらの添加剤の配合量は本発明の目的に反しない限り、従来の一般的な配合量とすることができる。本発明のビードフィラー用ゴム組成物は、通常のゴム用混練機械、例えば、バンバリーミキサー、ニーダー、ロール等を使用して、上記各成分を混合することによって製造することができる。
【００４２】
以下、実施例によって本発明をさらに説明するが、本発明の範囲はこれらの実施例に限定されるものではない。
【実施例】
【００４３】
タイヤサイズが１９５／６５Ｒ１５であり、図１に例示する基本的な断面形状を有し、補強層（ベルト層）を構成するベルトコードについて、各コードの長径ａおよび短径ｂ、各コード扁平比ａ／ｂ、隣り合うコードどうしの間隔（コード間隔）、ワイヤ量（打ち込み本数と各コードの断面積との積）をそれぞれ表１のように設定し、また、コートゴムを構成するゴム組成物の組成について表１のように設定した従来例１、比較例１〜６、実施例１〜７の１４種類の空気入りタイヤを作製した。
【００４４】
尚、コートゴムを構成するゴム組成物については、硫黄、加硫促進剤を除く成分を１.８Ｌの密閉型ミキサーで１６０℃、５分間混練し放出したマスターバッチに、硫黄、加硫促進剤を加えてオープンロールで混練することにより調製した。
【００４５】
従来例１は、ベルトコードとして２＋２×０．２５構造を有するスチールコードを用いた例である。
【００４６】
得られた１４種類のタイヤ用ゴム組成物について、下記に示す方法により、転がり抵抗とエッジセパレーション耐久性の評価を行った。
【００４７】
転がり抵抗
各試験タイヤをリムサイズ１５×６ＪＪのホイールに装着し、空気圧２１０ｋＰａを充填して、室内ドラム試験機（ドラム径：１７０７ｍｍ）を用いて、ＪＡＴＭＡ  イヤーブック２００９年版記載の当該空気圧における最大負荷荷重の８５％に相当する荷重を負荷してドラムに押し付けた状態で、速度８０ｋｍ／ｈで走行させたときの転動抵抗を測定した。測定結果は、従来例１の測定値を１００とする指数で示した。この指数値が小さいほど転がり抵抗が小さいことを意味する。
【００４８】
エッジセパレーション耐久性
各試験タイヤをリムサイズ１５×６ＪＪのホイールに装着し、内圧２４０ｋＰａで酸素を封入して、室温６０℃に保持されたチャンバー内に２週間保持した後、封入した酸素を解放し、改めて内圧１６０ｋＰａで空気を充填して、室内ドラム試験機（ドラム径：１７０７ｍｍ）を用いて、速度５０ｋｍ／ｈの条件で、５０００ｋｍ走行させた。走行後に各試験タイヤを切開し、ベルト層の幅方向端部における幅方向へのセパレーション長さを測定した。評価結果は、従来例１の測定値の逆数を１００とする指数で示した。この指数値が大きいほどセパレーション長さが小さく、エッジセパレーション耐久性が優れていることを意味する。
【００４９】
【表１】
2017048351.tif 000009
【００５０】
なお、表１において使用した原材料の種類を下記に示す。
−ＮＲ：天然ゴム、ＳＴＲ−２０
−ＣＢ１：カーボンブラック、東海カーボン社製  シースト３００（窒素吸着比表面積が８１ｍ2／ｇ）
−ＣＢ２：カーボンブラック、新日化カーボン社製  ニテロン＃１０Ｎ（窒素吸着比表面積が４２ｍ2／ｇ）
−酸化亜鉛：正同化学工業社製  酸化亜鉛３種
−ステアリン酸コバルト：ＤＩＣＫ社製  ステアリン酸コバルト
−クレゾール：田岡化学工業社製  スミカノール６１０
−一般式（ｉ）の化合物：Ｓ−（３−アミノプロピル）チオ硫酸（住友化学社製）
−一般式（ｉｉ）の化合物：（２Ｚ）−４−［（４−アミノフェニル）アミノ］−４−オキソ−２−ブテン酸ナトリウム（住友化学社製）
−加硫促進剤：大内新興化学工業社製  ノクセラーＤＺ−Ｇ
−硫黄：四国化成工業社製  ミュークロンＯＴ−２０
−硬化剤：ペンタメトキシメチルメラミン（ＰＭＭＭ）、ＢＡＲＡ  ＣＨＥＭＩＣＡＬ社製  スミカノール５０７Ａ
【００５１】
表１から明らかなように実施例１〜７のタイヤ用ゴム組成物は、従来例１に対してエッジセパレーションの発生を抑制しながら、転がり抵抗を低減することができた。
【００５２】
一方、比較例１の空気入りタイヤは、コートゴムを構成するゴム組成物が一般式（ｉ）または一般式（ｉｉ）で表される化合物を含まないので、エッジセパレーションの発生を抑制することができなかった。比較例２の空気入りタイヤは、コード間隔が狭すぎるため、エッジセパレーションの発生を抑制することができなかった。比較例３の空気入りタイヤは、コートゴムを構成するゴム組成物に含まれるカーボンブラックの窒素吸着比表面積が小さ過ぎるため補強性が悪化した。比較例４〜６の空気入りタイヤは、コートゴムを構成するゴム組成物における一般式（ｉ）で表される化合物の配合量が多すぎるためエッジセパレーションの発生を抑制することができなかった。
【符号の説明】
【００５３】
１  トレッド部
２  サイドウォール部
３  ビード部
４  カーカス層
５  ビードコア
６  ビードフィラー
７  ベルト層
８  ベルト補強層
１０  補強層
１１  スチールコード
１２  コートゴム
【図１】
2017048351.tif 000012
【図２】
2017048351.tif 000013